【手続補正書】
【提出日】平成17年4月5日(2005.4.5)
【手続補正１】
【補正対象書類名】明細書
【補正対象項目名】００１６
【補正方法】変更
【補正の内容】
【００１６】
かかる反応性界面活性剤としては、例えば、アルキルフェノキシポリエチレングリコールアクリレート、酸性リン酸メタクリル酸エステル、アルキルアリールフェノキシポリエチレングリコール、ナトリウム−ω−アクリロイルオキシアルキル（トリアルキル）アンモニウム−パラトルエンスルホネート、ナトリウム−ポリスチレンフェニルエーテルスルフェート、ジメチルアミノエチルメタクリレート４級化物、ナトリウム−スルホコハク酸アルキルアルケニルエステル、ポリオキシエチレンアルキルエーテル、ポリオキシエチレンアルキルフェニルエーテルスルホネート、アルキルフェノキシエトキシエチルスルホネート、ナトリウム−ジアルキルスルホサクシネート、アルキルジフェニルエーテルジスルホネート、ノニルプロペニルフェノールエチレンオキシド１０モル付加体硫酸エステルアンモニウム塩、ノニルプロペニルフェノールエチレンオキシド２０モル付加体硫酸エステルアンモニウム塩、オクチルジプロペニルフェノールエチレンオキシド１０モル付加体硫酸エステルアンモニウム塩、オクチルジプロペニルフェノールエチレンオキシド１００モル付加体硫酸エステルアンモニウム塩、ドデシルプロペニルフェノールエチレンオキシド２０モル・プロピレンオキシド１０モルランダム付加体硫酸エステルナトリウム塩、ドデシルプロペニルフェノールブチレンオキシド４モル・エチレンオキシド３０モルブロック付加体硫酸エステルナトリウム塩、ノニルプロペニルフェノールエチレンオキシド１０モル付加体、ノニルプロペニルフェノールエチレンオキシド２０モル付加体、オクチルジプロペニルフェノールエチレンオキシド１０モル付加体、オクチルジプロペニルフェノールエチレンオキシド１００モル付加体、プロピレンオキシド１０モルランダム付加体、プロピレンオキシド１０モルランダム付加体、エチレンオキシド３０モルブロック付加体、ポリオキシエチレン−１−（アリルオキシメチル）アルキルエーテル硫酸エステルアンモニウム塩などが挙げられる。
【手続補正２】
【補正対象書類名】明細書
【補正対象項目名】００５０
【補正方法】変更
【補正の内容】
【００５０】
＜参考例１＞
（１）攪拌機、温度計、窒素ガス導入部、単量体導入管及び還流冷却器を備えた反応器内に、脱イオン水２７００質量部、ラウリル硫酸ナトリウム０．０９質量部及び炭酸ナトリウム１．８質量部を仕込み、容器内を窒素ガスで十分に置換して実質的に酸素がない状態にした後、内温を８０℃に設定した。そこに、ＫＰＳ０．１８質量部を投入し、５分間攪拌した後、ＭＭＡ３０質量％及びｉＢＭＡ７０質量％からなる混合物９０質量部を１５分かけて連続的に滴下供給し、添加終了後、重合率が９８％以上になるようにさらに３０分間重合反応を行った。
（２）ついで、同反応器内に、ＫＰＳ０．６３質量部を投入して５分間攪拌した後、ＭＭＡ２９．８質量％、ｉＢＭＡ６９．７質量％及びＨＳ１０（反応性界面活性剤）０．５質量％からなる混合物６３０質量部を５０分間かけて連続的に滴下供給し、添加終了後、重合率が９８％以上になるようにさらに３０分間重合反応を行った。
【手続補正３】
【補正対象書類名】明細書
【補正対象項目名】００５１
【補正方法】変更
【補正の内容】
【００５１】
（３）ついで、同反応器内に、ＫＰＳ０．３６質量部を投入して５分間攪拌した後、ＭＭＡ４９．５質量％、ｉＢＭＡ４９．５質量％及びＨＳ１０（反応性界面活性剤）１．０質量％からなる混合物３６０質量部を３０分間かけて連続的に滴下供給し、添加終了後、重合率が９８％以上になるようにさらに３０分間重合反応を行った。
（４）ついで、同反応器内に、ＫＰＳ０．７２質量部を投入して５分間攪拌した後、ＭＭＡ５９．４質量％、ｉＢＭＡ３４．６質量％、２ＨＥＭＡ２．５質量％、ＭＡＡ２．５質量％及びＨＳ１０（反応性界面活性剤）１．０質量％からなる混合物７２０質量部を６０分間かけて連続的に滴下供給し、添加終了後、重合率が９８％以上になるようにさらに６０分間重合反応を行って、アクリル系重合体粒子（Ｉ−１）を含むラテックスを得た。該アクリル系重合体粒子の平均粒子径は０．７μｍであった。
【手続補正４】
【補正対象書類名】明細書
【補正対象項目名】００５２
【補正方法】変更
【補正の内容】
【００５２】
＜参考例２＞
（１）攪拌機、温度計、窒素ガス導入部、単量体導入管及び還流冷却器を備えた反応器内に、脱イオン水２７００質量部及び炭酸ナトリウム１．８質量部を仕込み、容器内を窒素ガスで十分に置換して実質的に酸素がない状態にした後、内温を８０℃に設定した。そこに、ＫＰＳ０．３６質量部を投入し、５分間攪拌した後、ＭＭＡ２９．８質量％、ＢＡ６９．５質量％、ＡＬＭＡ０．２質量％及び芳香族リン酸エステル（商品名：アデカコールＣＳ−１４１Ｅ、旭電化）０．５質量％からなる混合物３６０質量部を３０かけて連続的に滴下供給し、添加終了後、重合率が９８％以上になるようにさらに３０分間重合反応を行った。
（２）ついで、同反応器内に、ＫＰＳ０．３６質量部を投入して５分間攪拌した後、ＭＭＡ５０質量％、ｎＢＭＡ２４．５質量％、ｉＢＭＡ２４．５質量％、及び芳香族リン酸エステル（商品名：アデカコールＣＳ-１４１Ｅ、旭電化）１．０質量％からなる混合物７２０質量部を６０分間かけて連続的に滴下供給し、添加終了後、重合率が９８％以上になるようにさらに３０分間重合反応を行った。
【手続補正５】
【補正対象書類名】明細書
【補正対象項目名】００５３
【補正方法】変更
【補正の内容】
【００５３】
（３）ついで、同反応器内に、ＫＰＳ０．３６質量部を投入して５分間攪拌した後、ＭＭＡ７８．４質量％、ｉＢＭＡ２０．０質量％、ｎ−ＯＭ（連鎖移動剤）０．７質量％及びＫＨ０５（反応性界面活性剤）０．９質量％からなる混合物７２０質量部を６０分間かけて連続的に滴下供給し、添加終了後、重合率が９８％以上になるようにさらに６０分間重合反応を行って、アクリル系重合体粒子（Ｉ−２）を含むラテックスを得た。該アクリル系重合体粒子の平均粒子径は０．５μｍであった。
【手続補正６】
【補正対象書類名】明細書
【補正対象項目名】００５４
【補正方法】変更
【補正の内容】
【００５４】
＜参考例３＞
（１）攪拌機、温度計、窒素ガス導入部、単量体導入管及び還流冷却器を備えた反応器内に、脱イオン水２７００質量部、ドデシルベンゼンスルホン酸ナトリウム０．０９質量部及び炭酸ナトリウム１．８質量部を仕込み、容器内を窒素ガスで十分に置換して実質的に酸素がない状態にした後、内温を８０℃に設定した。そこに、ＫＰＳ０．１８質量部を投入し、５分間攪拌した後、ＭＭＡ２０質量％及びｉＢＭＡ８０質量％からなる混合物３６０質量部を６０分かけて連続的に滴下供給し、添加終了後、重合率が９８％以上になるようにさらに３０分間重合反応を行った。
（２）ついで、同反応器内に、ＫＰＳ０．１８質量部を投入して５分間攪拌した後、ＭＭＡ２９質量％、ｉＢＭＡ６９質量％及びＨＳ１０（反応性界面活性剤）２．０質量％からなる混合物３６０質量部を６０分間かけて連続的に滴下供給し、添加終了後、重合率が９８％以上になるようにさらに３０分間重合反応を行った。
【手続補正７】
【補正対象書類名】明細書
【補正対象項目名】００５５
【補正方法】変更
【補正の内容】
【００５５】
（３）ついで、同反応器内に、ＫＰＳ０．３８質量部を投入して５分間攪拌した後、ＭＭＡ６０質量％、ｉＢＭＡ３７質量％、ＧＭＡ２質量％及びＨＳ１０（反応性界面活性剤）１質量％からなる混合物７２０質量部を１２０分間かけて連続的に滴下供給し、添加終了後、重合率が９８％以上になるようにさらに３０分間重合反応を行った。
（４）ついで、同反応器内に、ＫＰＳ０．１８質量部を投入して５分間攪拌した後、ＭＭＡ６５質量％、ｉＢＭＡ２３質量％、２ＨＥＭＡ５質量％、ＤＡＡＭ５質量％及びＭＡＡ２質量％からなる混合物３６０質量部を６０分間かけて連続的に滴下供給し、添加終了後、重合率が９８％以上になるようにさらに６０分間重合反応を行って、アクリル系重合体粒子（Ｉ−３）を含むラテックスを得た。該アクリル系重合体粒子の平均粒子径は０．４５μｍであった。
【手続補正８】
【補正対象書類名】明細書
【補正対象項目名】００５６
【補正方法】変更
【補正の内容】
【００５６】
＜参考例４＞
（１）攪拌機、温度計、窒素ガス導入部、単量体導入管及び還流冷却器を備えた反応器内に、脱イオン水２７００質量部及び炭酸ナトリウム１．８質量部を仕込み、容器内を窒素ガスで十分に置換して実質的に酸素がない状態にした後、内温を８０℃に設定した。そこに、ＫＰＳ０．１８質量部を投入し、５分間攪拌した後、ＭＭＡ４０質量％、ｉＢＭＡ５９．４９質量％、ｎＯＭ（連鎖移動剤）０．０１質量％及びＨＳ１０（反応性界面活性剤）０．５質量％からなる混合物９０質量部を１５分かけて連続的に滴下供給し、添加終了後、重合率が９８％以上になるようにさらに３０分間重合反応を行った。
（２）ついで、同反応器内に、ＫＰＳ０．６３質量部を投入して５分間攪拌した後、ＭＭＡ２９．５質量％、ｉＢＭＡ６４．５質量％、ＢＡ５質量％及びポリオキシエチレントリデシルエーテル酢酸ナトリウム（商品名：ＥＣＴ−３ＮＥＸ、日本サーファクタント工業）１質量％からなる混合物３６０質量部を５０分間かけて連続的に滴下供給し、添加終了後、重合率が９８％以上になるようにさらに３０分間重合反応を行った。
【手続補正９】
【補正対象書類名】明細書
【補正対象項目名】００５７
【補正方法】変更
【補正の内容】
【００５７】
（３）ついで、同反応器内に、ＫＰＳ０．３６質量部を投入して５分間攪拌した後、ＭＭＡ４９質量％、ｉＢＭＡ４４質量％、ＢＡ５質量％及びポリオキシエチレンラウリルエーテル（商品名：エマルゲン１３０Ｋ、花王）２質量％からなる混合物３６０質量部を３０分間かけて連続的に滴下供給し、添加終了後、重合率が９８％以上になるようにさらに３０分間重合反応を行った。
（４）ついで、同反応器内に、ＫＰＳ０．７２質量部を投入して５分間攪拌した後、ＭＭＡ６２質量％、ｉＢＭＡ３０質量％、２ＨＥＭＡ５質量％及びＨＳ−１０（反応性界面活性剤）３質量％からなる混合物９９０質量部を６０分間かけて連続的に滴下供給し、添加終了後、重合率が９８％以上になるようにさらに６０分間重合反応を行ってアクリル系重合体粒子（Ｉ−４）を含むラテックスを得た。該アクリル系重合体粒子の平均粒子径は０．６μｍであった。
【手続補正１０】
【補正対象書類名】明細書
【補正対象項目名】００５８
【補正方法】変更
【補正の内容】
【００５８】
＜参考例５＞
（１）攪拌機、温度計、窒素ガス導入部、単量体導入管及び還流冷却器を備えた反応器内に、脱イオン水２７００質量部及び炭酸ナトリウム１．８質量部を仕込み、容器内を窒素ガスで十分に置換して実質的に酸素がない状態にした後、内温を８０℃に設定した。そこに、ＫＰＳ０．１８質量部を投入し、５分間攪拌した後、ＭＭＡ７０質量％、ＢＡ２９質量％及びＫＨ０５（反応性界面活性剤）１質量％からなる混合物９０質量部を１５分かけて連続的に滴下供給し、添加終了後、重合率が９８％以上になるようにさらに３０分間重合反応を行った。
（２）ついで、同反応器内に、ＫＰＳ０．６３質量部を投入して５分間攪拌した後、ＭＭＡ７０質量％、ＢＡ２９．５質量％及びＨＳ１０（反応性界面活性剤）０．５質量％からなる混合物６３０質量部を５０分間かけて連続的に滴下供給し、添加終了後、重合率が９８％以上になるようにさらに３０分間重合反応を行った。
【手続補正１１】
【補正対象書類名】明細書
【補正対象項目名】００５９
【補正方法】変更
【補正の内容】
【００５９】
（３）ついで、同反応器内に、ＫＰＳ０．３６質量部を投入して５分間攪拌した後、ＭＭＡ８０質量％、ＢＡ１９質量％及びＫＨ０５（反応性界面活性剤）１質量％からなる混合物３６０質量部を３０分間かけて連続的に滴下供給し、添加終了後、重合率が９８％以上になるようにさらに３０分間重合反応を行った。
（４）ついで、同反応器内に、ＫＰＳ０．７２質量部を投入して５分間攪拌した後、ＭＭＡ８５質量％、ＢＡ１２質量％及びポリオキシエチレンラウリルエーテル（商品名：エマルゲン１３０Ｋ、花王）３質量％からなる混合物７２０質量部を６０分間かけて連続的に滴下供給し、添加終了後、重合率が９８％以上になるようにさらに６０分間重合反応を行ってアクリル系重合体粒子（Ｉ−５）を含むラテックスを得た。該アクリル系重合体粒子の平均粒子径は０．６μｍであった。
【手続補正１２】
【補正対象書類名】明細書
【補正対象項目名】００６０
【補正方法】変更
【補正の内容】
【００６０】
＜参考例６＞
（１）攪拌機、温度計、窒素ガス導入部、単量体導入管及び還流冷却器を備えた反応器内に、脱イオン水２７００質量部及び炭酸ナトリウム１．８質量部を仕込み、容器内を窒素ガスで十分に置換して実質的に酸素がない状態にした後、内温を８０℃に設定した。そこに、ＫＰＳ０．３６質量部を投入し、５分間攪拌した後、ＭＭＡ２９質量％、ＢＡ６９質量％、ＡＬＭＡ１．０質量％及び芳香族リン酸エステル（商品名：アデカコールＣＳ-１４１Ｅ、旭電化）１．０質量％からなる混合物３６０質量部を３０かけて連続的に滴下供給し、添加終了後、重合率が９８％以上になるようにさらに３０分間重合反応を行った。
（２）ついで、同反応器内に、ＫＰＳ０．３６質量部を投入して５分間攪拌した後、ＭＭＡ４０質量％、ＭＡＡ３０質量％、２ＨＥＭＡ２８質量％及び芳香族リン酸エステル（商品名：アデカコールＣＳ-１４１Ｅ、旭電化）２質量％からなる混合物７２０質量部を６０分間かけて連続的に滴下供給し、添加終了後、重合率が９８％以上になるようにさらに３０分間重合反応を行った。
【手続補正１３】
【補正対象書類名】明細書
【補正対象項目名】００６１
【補正方法】変更
【補正の内容】
【００６１】
（３）ついで、同反応器内に、ＫＰＳ０．３６質量部を投入して５分間攪拌した後、ＭＭＡ４０質量％、ＭＡＡ３０質量％、２ＨＥＭＡ２８質量％及びＨＳ１０（反応性界面活性剤）２質量％からなる混合物７２０質量部を６０分間かけて連続的に滴下供給し、添加終了後、重合率が９８％以上になるようにさらに６０分間重合反応を行ってアクリル系重合体粒子（Ｉ−６）を含むラテックスを得た。該アクリル系重合体粒子の平均粒子径は０．５μｍであった。
【手続補正１４】
【補正対象書類名】明細書
【補正対象項目名】００７２
【補正方法】変更
【補正の内容】
【００７２】
【表１】
2004217863.tif 000001